(57)【特許請求の範囲】
【請求項１】
（Ａ）エポキシ基及びシロキサン結合を有する重量平均分子量が５００〜２０，０００であるエポキシシランオリゴマー、
（Ｂ）水を分散媒とする、平均一次粒子径が１〜１００ｎｍの範囲内のコロイダルシリカ、及び
（Ｃ）硬化触媒
を含有する床面保護用コーティング組成物。
【請求項２】
前記エポキシシランオリゴマー（Ａ）が、下記一般式（Ｉ）で表されるエポキシ基含有加水分解性シランの加水分解縮合物（ａ１）、及び／又は、該エポキシ基含有加水分解性シランと下記一般式（ＩＩ）で表されるエポキシ基を有さない加水分解性シランとの混合物の加水分解縮合物（ａ２）である請求項１記載の床面保護用コーティング組成物。
【化１】
0006393016.tif 000012
[式（Ｉ）中、Ｒ１はエポキシ基を含有する有機基を示し、Ｘは同一又は異なってもよい加水分解性基を示し、ａは１〜３の整数を示す。]
【化２】
0006393016.tif 000013
[式（ＩＩ）中、Ｒ２はエポキシ基を有さない有機基を示し、Ｘは同一又は異なってもよい加水分解性基を示し、ａは０〜３の整数を示す。]
【請求項３】
さらに、反応性基を有するシランカップリング剤（Ｄ）を前記（Ａ）成分及び前記（Ｂ）成分の有効成分の合計質量１００質量部に対して１〜１００質量部含有する請求項１又は請求項２に記載の床面保護用コーティング組成物。 
【請求項４】
前記コロイダルシリカ（Ｂ）が、酸性コロイダルシリカである請求項１〜３のいずれか１項に記載の床面保護用コーティング組成物。
【請求項５】
さらに、２０℃条件下で１００ｇの水への溶解度が５ｇ以上である有機溶剤（Ｅ）を前記（Ａ）成分及び前記（Ｂ）成分の有効成分の合計質量１００質量部に対して５〜２００質量部含有する請求項１〜４のいずれか１項に記載の床面保護用コーティング組成物。
【請求項６】
さらに、前記一般式（ＩＩ）で表される１〜４官能性のエポキシ基を有さない加水分解性シランから選ばれる少なくとも１種の加水分解性シラン及び／又は該加水分解性シランの加水分解縮合物（Ｆ）を含有する請求項１〜５のいずれか１項に記載の床面保護用コーティング組成物。
【請求項７】
前記（Ｆ）成分のうち、少なくともその成分の一部に下記一般式（ＩＩＩ）で表される４官能性の加水分解性シラン及び／又は該加水分解性シランの加水分解縮合物（Ｇ）を含有する請求項６に記載の床面保護用コーティング組成物。
【化３】
0006393016.tif 000014
[前記式（ＩＩＩ）中、Ｘは前記と同じ意味である。]
【請求項８】
前記エポキシシランオリゴマー（Ａ）が、前記式（Ｉ）で表されるエポキシ基含有加水分解性シランと前記式（ＩＩ）で表されるエポキシ基を有さない加水分解性シランとの混合物の加水分解縮合物（ａ２）である請求項１〜７のいずれか１項に記載の床面保護用コーティング組成物。
【請求項９】
前記エポキシシランオリゴマー（Ａ）が、前記式（Ｉ）で表されるエポキシ基含有加水分解性シランと前記式（ＩＩ）で表されるエポキシ基を有さない加水分解性シランとの混合物の加水分解縮合物（ａ２）であり、前記式（Ｉ）で表されるエポキシ基含有加水分解性シランと前記式（ＩＩ）で表されるエポキシ基を有さない加水分解性シランとの割合が、前者／後者（モル比）として９９／１〜５５／４５の範囲内である請求項１〜８のいずれか１項に記載の床面保護用コーティング組成物。
【請求項１０】
さらに、水（Ｈ）を含有する請求項１〜９のいずれか１項に記載の床面保護用コーティング組成物。
【請求項１１】
基材表面に、請求項１〜１０のいずれか１項に記載の床面保護用コーティング組成物をトップコートとして塗装し、乾燥させる工程を含む、表面保護被膜形成方法。
【請求項１２】
床面に、請求項１〜１０のいずれか１項に記載の床面保護用コーティング組成物をトップコートとして塗装し、乾燥させる工程を含む、床面の表面保護被膜形成方法。 
【発明の詳細な説明】
【技術分野】
【０００１】
本発明は、オフィスビル、商業施設、コンビニエンスストア等の合成樹脂系床材、木質系床材、セラミックス系床材、金属系床材等の各種素材の床面に簡便に施工することができ、乾燥性並びに得られる塗膜が耐擦り傷性及び耐クラック性に優れ、長期にわたってその床面を保護することができるコーティング組成物及び表面保護被膜形成方法に関する。
【背景技術】
【０００２】
従来、建築物の床面は、耐擦り傷性や艶の向上を目的に水性のエマルション系樹脂を主成分とした樹脂ワックスが塗装されている。しかしながら、前記樹脂ワックスは、歩行や台車での資材運搬等により塗膜表面に多数の傷や汚れが付き易く、光沢も比較的短期間で低下してしまうため、年に数回再塗装をする作業が必要となり、メンテナンスコストや耐久性に問題があった。このことから、擦り傷や光沢等に対する耐久性の高いコーティング剤が望まれていた。【０００３】
このような要望に応えるべく、近年、耐擦り傷性が良好でその耐久性が高い、シリコーン系コーティング剤組成物や活性エネルギー線硬化性組成物等のハードコート系材料が提案されてきている。例えば、特許文献１には、特定量のシラノール基を有するポリオルガノシロキサン樹脂を主成分とするフロアコーティング剤組成物が開示されている。かかるフロアコーティング剤組成物によれば、室温で良好な乾燥性及び硬化性を発揮し得る塗膜を形成することができるが、有機溶剤が多量に使用され臭気が多く、室内環境下で使用し難い。【０００４】
また、特許文献２には、アルコキシシランオリゴマー、可塑剤、硬化触媒を含有する床用コーティング剤組成物が開示されている。かかる床用コーティング剤組成物によれば、高光沢で耐擦り傷性に優れ、長期にわたって床面を保護できると共に、必要に応じて塗膜を容易に剥離して再塗装することができる特徴を有するが、乾燥性が劣るため、施工直後は傷が付きやすく塗装作業性に問題があった。【０００５】
一方、特許文献３には、臭気が少なく、塗布後の乾燥工程が不要又は短時間で済む無溶剤又は低溶剤型の床材被覆用活性エネルギー線硬化性組成物が開示されている。かかる活性エネルギー線硬化性組成物によれば、耐擦り傷性に優れた硬化塗膜を形成することができるが、照射装置が大掛かりで設備投資がかかる上、塗装前の準備が煩雑になる場合が多く簡便に施工することができず問題があった。また、活性エネルギー線の照射不足（例えば構造体の隙間等）による硬化不良や、活性エネルギー線の照射による床面素材そのものや電気コード等への損傷の懸念もある。
【先行技術文献】
【特許文献】
【０００６】
【特許文献１】日本国特開２０１２−１２４７７号公報
【特許文献２】日本国特開２０１５−１７５１５１号公報
【特許文献３】日本国特開２０１５−２１８２４４号公報
【発明の概要】
【発明が解決しようとする課題】
【０００７】
本発明は上記事情に鑑みてなされたものであり、本発明の目的は、臭気が少なく、施工が簡便で、かつ常温での乾燥性、硬化性に優れ、得られる塗膜が耐擦り傷性及び耐クラック性に優れるコーティング組成物を提供することである。
【課題を解決するための手段】
【０００８】
かかる状況の下、本発明者らは鋭意研究した結果、特定範囲内の重量平均分子量のエポキシシランオリゴマー、コロイダルシリカ及び硬化触媒を含有するコーティング組成物を用いることによって、上記課題を解決できることを見出した。【０００９】
従って本発明は、下記の態様を包含する。【００１０】
項１．
（Ａ）エポキシ基及びシロキサン結合を有する重量平均分子量が５００〜２０，０００であるエポキシシランオリゴマー、
（Ｂ）平均一次粒子径が１〜１００ｎｍの範囲内のコロイダルシリカ、及び
（Ｃ）硬化触媒
を含有するコーティング組成物。【００１１】
項２．
前記エポキシシランオリゴマー（Ａ）が、下記一般式（Ｉ）で表されるエポキシ基含有加水分解性シランの加水分解縮合物（ａ１）、及び／又は、該エポキシ基含有加水分解性シランと下記一般式（ＩＩ）で表されるエポキシ基を有さない加水分解性シランとの混合物の加水分解縮合物（ａ２）である項１記載のコーティング組成物。【００１２】
【化１】
0006393016.tif 000002
【００１３】
[式（Ｉ）中、Ｒ１はエポキシ基を含有する有機基を示し、Ｘは同一又は異なってもよい加水分解性基を示し、ａは１〜３の整数を示す。]【００１４】
【化２】
0006393016.tif 000003
【００１５】
[式（ＩＩ）中、Ｒ２はエポキシ基を有さない有機基を示し、Ｘは同一又は異なってもよい加水分解性基を示し、ａは０〜３の整数を示す。]【００１６】
項３．
さらに、反応性基を有するシランカップリング剤（Ｄ）を前記（Ａ）成分及び前記（Ｂ）成分の有効成分の合計質量１００質量部に対して１〜１００質量部含有する項１又は項２に記載のコーティング組成物。【００１７】
項４．
前記コロイダルシリカ（Ｂ）が、酸性コロイダルシリカである項１〜３のいずれか１項に記載のコーティング組成物。【００１８】
項５．
さらに、２０℃条件下で１００ｇの水への溶解度が５ｇ以上である有機溶剤（Ｅ）を前記（Ａ）成分及び前記（Ｂ）成分の有効成分の合計質量１００質量部に対して５〜２００質量部含有する項１〜４のいずれか１項に記載のコーティング組成物。【００１９】
項６．
さらに、前記一般式（ＩＩ）で表される１〜４官能性のエポキシ基を有さない加水分解性シランから選ばれる少なくとも１種の加水分解性シラン及び／又は該加水分解性シランの加水分解縮合物（Ｆ）を含有する項１〜５のいずれか１項に記載のコーティング組成物。【００２０】
項７．
前記（Ｆ）成分のうち、少なくともその成分の一部に下記一般式（ＩＩＩ）で表される４官能性の加水分解性シラン及び／又は該加水分解性シランの加水分解縮合物（Ｇ）を含有する項６に記載のコーティング組成物。【００２１】
【化３】
0006393016.tif 000004
【００２２】
[前記式（ＩＩＩ）中、Ｘは前記と同じ意味である。]【００２３】
項８．
前記エポキシシランオリゴマー（Ａ）が、前記式（Ｉ）で表されるエポキシ基含有加水分解性シランと前記式（ＩＩ）で表されるエポキシ基を有さない加水分解性シランとの混合物の加水分解縮合物（ａ２）である項１〜７のいずれか１項に記載のコーティング組成物。【００２４】
項９．
前記エポキシシランオリゴマー（Ａ）が、前記式（Ｉ）で表されるエポキシ基含有加水分解性シランと前記式（ＩＩ）で表されるエポキシ基を有さない加水分解性シランとの混合物の加水分解縮合物（ａ２）であり、前記式（Ｉ）で表されるエポキシ基含有加水分解性シランと前記式（ＩＩ）で表されるエポキシ基を有さない加水分解性シランとの割合が、前者／後者（モル比）として９９／１〜５５／４５の範囲内である項１〜８のいずれか１項に記載のコーティング組成物。【００２５】
項１０．
さらに、水（Ｈ）を含有する項１〜９のいずれか１項に記載のコーティング組成物。【００２６】
項１１．
基材表面に、項１〜１０のいずれか１項に記載のコーティング組成物をトップコートとして塗装し、乾燥させる工程を含む、表面保護被膜形成方法。【００２７】
項１２．
床面に、項１〜１０のいずれか１項に記載のコーティング組成物をトップコートとして塗装し、乾燥させる工程を含む、床面の表面保護被膜形成方法。
【発明の効果】
【００２８】
本発明のコーティング組成物は、臭気が少なく、施工が簡便で、かつ常温での乾燥性、硬化性に優れ、得られる塗膜は耐擦り傷性及び耐クラック性に優れる。また、本発明の組成物は、水希釈安定性が良好であり、硬化過程において特別な装置を必要とすることなく硬化が可能であることから、施工が簡便であり塗装作業性に優れる。また、本発明のコーティング組成物を基材表面、例えば床面に適用した場合に、長期にわたってその床面を保護することができる。
【発明を実施するための形態】
【００２９】
本発明のコーティング組成物は、（Ａ）重量平均分子量が５００〜２０，０００の範囲内であるエポキシシランオリゴマー、（Ｂ）平均一次粒子径が１〜１００ｎｍの範囲内のコロイダルシリカ及び、（Ｃ）硬化触媒を含有することを特徴とする。
【００３０】
（Ａ）エポキシシランオリゴマー
本発明のコーティング組成物が含有するエポキシシランオリゴマー（Ａ）は、分子中にエポキシ基及びシロキサン結合を有し、重量平均分子量が５００〜２０，０００範囲内である化合物である。
【００３１】
かかるエポキシシランオリゴマー（Ａ）は、例えば、下記一般式（Ｉ）で表されるエポキシ基含有加水分解性シランの加水分解縮合物（ａ１）、及び／又は、該エポキシ基含有加水分解性シランとエポキシ基を有さない下記一般式（ＩＩ）で表される加水分解性シランとの混合物の加水分解縮合物（ａ２）であることができる。
【００３２】
【化４】
0006393016.tif 000005
【００３３】
[式（Ｉ）中、Ｒ１はエポキシ基を含有する有機基を示し、Ｘは同一又は異なってもよい加水分解性基を示し、ａは１〜３の整数を示す。]
【００３４】
【化５】
0006393016.tif 000006
【００３５】
[式（ＩＩ）中、Ｒ２はエポキシ基を有さない有機基を示し、Ｘは同一又は異なってもよい加水分解性基を示し、ａは０〜３の整数を示す。] 
【００３６】
前記Ｒ１のエポキシ基を含有する有機基としては、具体的には、グリシドキシプロピル基等のグリシドキシ基、（３，４−エポキシシクロヘキシル）メチル基、（３，４−エポキシシクロヘキシル）エチル基等の３，４−エポキシシクロヘキシル基等を挙げることができる。
【００３７】
前記Ｘは加水分解性基であり、例えば、アルコキシ基、アセトキシ基、オキシム基、アミノキシ基、ハロゲン原子などが挙げられるが、入手しやすい炭素数１〜６のアルコキシ基が好ましく、加水分解縮合の反応速度の点から、メトキシ基が好ましい。
【００３８】
前記一般式（Ｉ）で表されるエポキシ基含有加水分解性シランとしては、例えば、３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、２−（３，４−エポキシシクロヘキシル）メチルトリメトキシシラン、２−（３，４−エポキシシクロヘキシル）メチルトリエトキシシラン、２−（３，４−エポキシシクロヘキシル）エチルトリメトキシシラン、２−（３，４−エポキシシクロヘキシル）メチルジメトキシシランなどが挙げられる。
【００３９】
エポキシシランオリゴマー（Ａ）は、前記式（Ｉ）で表される加水分解性シラン及び下記式（ＩＩ）で表される加水分解性シランとの混合物の加水分解縮合物（ａ２）であってもよい。
【００４０】
【化６】
0006393016.tif 000007
【００４１】
[式（ＩＩ）中、Ｒ２はエポキシ基を有さない有機基を示し、Ｘは同一又は異なってもよい加水分解性基を示し、ａは０〜３の整数を示す。]
【００４２】
エポキシ基を有さない有機基としては、耐擦り傷性の点から、炭素数１〜１８の１価の有機基が好ましく、直鎖でも分岐していてもよく、ウレタン結合、エステル結合、エーテル結合等を有していてもよく、フッ素などのハロゲン等により置換されていてもよい。
【００４３】
前記一般式（ＩＩ）で表されるエポキシ基を有さない加水分解性シランとして具体的には、例えば、前記ａが０〜３の整数であり、単官能性、２官能性、３官能性又は４官能性の加水分解性シランである。
【００４４】
ａ＝１である３官能性の加水分解性シランとしては、メチルトリメトキシシラン、メチルトリエトキシシラン、エチルトリメトキシシラン、エチルトリエトキシシラン、プロピルトリメトキシシラン、プロピルトリエトキシシラン、フェニルトリメトキシシラン、フェニルトリエトキシシラン、メチルトリメトキシシランの部分加水分解縮合物（商品名「ＫＣ−８９Ｓ」、信越化学工業製）、ｐ−スチリルトリメトキシシラン、３−メルカプトプロピルトリメトキシシラン、３−メルカプトプロピルトリエトキシシラン、γ−アクリロキシプロピルトリメトキシシラン、３−メタクリロキシプロピルトリメトキシシラン、３−メタクリロキシプロピルトリエトキシシラン、３−アミノプロピルトリメトキシシラン、３−アミノプロピルトリエトキシシラン、ビニルトリメトキシシラン、ビニルトリエトキシシラン；メトキシＰＥＧ−１０プロピルトリメトキシシラン等のポリアルキレングリコール変性トリメトキシシランなどを挙げることができる。
【００４５】
ａ＝２である２官能性の加水分解性シランとしては、ジメチルジメトキシシラン、ジメチルジエトキシシラン、ジフェニルジメトキシシラン、ジフェニルジエトキシシラン、メチルエチルジメトキシシラン、ジエチルジメトキシシラン、ジエチルジエトキシシラン、メチルプロピルジメトキシシラン、メチルプロピルジエトキシシラン、３−メタクリロキシプロピルメチルジメトキシシラン、３−メタクリロキシプロピルメチルジエトキシシラン、３−アクリロキシプロピルジメトキシシラン、３−アミノプロピルメチルジメトキシシラン、３−アミノプロピルメチルジエトキシシラン；ジメチルジクロロシラン、トリメチルクロロシラン等のオルガノハロシランなどを挙げることができる。
【００４６】
ａ＝３である単官能性の加水分解性シランとしては、トリメチルメトキシシラン、トリメチルエトキシシラン、トリメチルイソプロピルプロポキシシラン、ジメチルイソブチルメトキシシランなどを挙げることができる。
【００４７】
ａ＝０である４官能性の加水分解性シランとしては、具体的には、テトラメトキシシラン、テトラエトキシシラン、テトラプロポキシシラン、テトラフェノキシシランなどのテトラアルコキシシラン；テトラクロロシランなどのテトラハロシランを挙げることができる。
【００４８】
単官能性、２官能性、３官能性又は４官能性の加水分解性シランは、必要に応じて２種以上を組み合わせて使用してもよい。
【００４９】
前記エポキシシランオリゴマー（Ａ）の重量平均分子量は、乾燥性と耐クラック性の点から、５００〜２０，０００であり、６００〜１０，０００が好ましく、６００〜４０００がさらに好ましい。
【００５０】
前記エポキシシランオリゴマー（Ａ）のエポキシ当量は、水希釈安定性と硬化性の点から、通常１３０（ｇ／ｅｑ）以上であり、１５０（ｇ／ｅｑ）以上が好ましく、１８０（ｇ／ｅｑ）以上がさらに好ましく、また、１，０００（ｇ／ｅｑ）以下が好ましく、８００（ｇ／ｅｑ）以下がさらに好ましい。
【００５１】
本明細書において、重量平均分子量は、ゲルパーミエーションクロマトグラフ（ＧＰＣ）を用いて測定した保持時間（保持容量）を、同一条件で測定した分子量既知の標準ポリスチレンの保持時間（保持容量）によりポリスチレンの分子量に換算して求めた値である。具体的には、ゲルパーミエーションクロマトグラフ装置として、「ＨＬＣ−８１２０ＧＰＣ」（商品名、東ソー社製）を使用し、カラムとして、「ＴＳＫｇｅｌ  Ｇ４０００ＨＸＬ」、「ＴＳＫｇｅｌ  Ｇ３０００ＨＸＬ」、「ＴＳＫｇｅｌ  Ｇ２５００ＨＸＬ」及び「ＴＳＫｇｅｌ  Ｇ２０００ＨＸＬ」（商品名、いずれも東ソー社製）の計４本を使用し、検出器として、示差屈折率計を使用し、移動相：テトラヒドロフラン、測定温度：４０℃、流速：１ｍＬ／ｍｉｎの条件下で測定することができる。
【００５２】
（Ａ）エポキシシランオリゴマーの製造方法
（Ａ）成分であるエポキシシランオリゴマーは、一般的なオルガノシランオリゴマーの製造に用いられている製造方法と従来公知の化学反応とを組み合わせることにより得ることができる。例えば、以下の製造方法を用いて製造することができる。
【００５３】
具体的には例えば、出発物質に前記式（Ｉ）で表されるエポキシ基含有加水分解性シランと、必要に応じて前記式（ＩＩ）で表されるエポキシ基を有さない加水分解性シランとを、水及び触媒の存在下で加水分解縮合反応を行い（Ａ）成分であるエポキシシランオリゴマーを製造する方法が挙げられる。
【００５４】
エポキシシランオリゴマー（Ａ）は、特に耐擦り傷性の点から、エポキシシランオリゴマー（Ａ）が、前記一般式（Ｉ）で表されるエポキシ基含有加水分解性シランの加水分解縮合物（ａ１）、及び／又は、該エポキシ基含有加水分解性シランと前記一般式（ＩＩ）で表されるエポキシ基を有さない加水分解性シランとの混合物の加水分解縮合物（ａ２）が好ましく、特に前記一般式（Ｉ）で表されるエポキシ基含有加水分解性シランと前記一般式（ＩＩ）で表されるエポキシ基を有さない加水分解性シランとの混合物の加水分解縮合物（ａ２）が好ましい。
【００５５】
上記のうち、エポキシシランオリゴマー（Ａ）が、前記加水分解化合物（ａ２）である場合には、前記式（Ｉ）で表されるエポキシ基含有加水分解性シランと前記式（ＩＩ）で表されるエポキシ基を有さない加水分解性シランとの割合が、前者／後者（モル比）として９９／１〜５５／４５の範囲内であることが好ましく、８５／１５〜６０／４０の範囲内で調整されることがさらに好ましい。
【００５６】
前記エポキシシランオリゴマー（Ａ）は、前記加水分解縮合物（ａ１）と前記加水分解縮合物（ａ２）を併用してもよい。
【００５７】
本発明に使用するエポキシシシランオリゴマー（Ａ）の製造方法における加水分解縮合反応は、前記触媒の存在下で、例えばｐＨ１〜７．５、好ましくはｐＨ２〜７の範囲の条件を採用するのがよい。上記ｐＨ領域で反応させることで合成中にゲル化や、凝集物が発生したりすることを抑制できる。
【００５８】
触媒としては、前記ｐＨ領域に調整できるものであれば、その種類は特に制限はなく、例えば、ギ酸、酢酸、プロピオン酸、シュウ酸、クエン酸、マレイン酸、安息香酸、マロン酸、グルタール酸、トルエンスルホン酸などの有機酸類もしくはフッ化水素、塩酸、硝酸、リン酸、硫酸等の無機酸類、又は表面にカルボン酸基やスルホン酸基を有する陽イオン交換樹脂等の固体酸触媒等が挙げられる。
【００５９】
前記触媒の使用量は、特に限定されるものではないが、多すぎるとコスト高になる、合成中や貯蔵中にゲル化する等の問題があり、少ないと反応が遅くなる場合がある。
【００６０】
そのため、前記触媒の使用量は、出発物質として配合される加水分解性シラン１００質量部に対して０．１〜２０質量部、好ましくは０．５〜１５質量部の範囲が適当である。
【００６１】
前記加水分解縮合反応において、有機溶媒を使用してもよい。有機溶媒を用いることは、ゲル化を防止する点及び製造時の粘度を調節できる点から好ましい。
【００６２】
有機溶媒としては、メタノール、エタノール、イソプロパノールなどのアルコール類、トルエン、キシレンなどの芳香族化合物類、アセトンなどのケトン類、酢酸エチルなどのエステル類を使用することができる。
【００６３】
加水分解縮合時の反応温度としては、通常０〜２００℃、好ましくは１０〜１９０℃、さらに好ましくは１０〜１２０℃である。また、この反応は圧力によらず実施できるが、０．０２〜０．２ＭＰａの圧力範囲が好ましく、特に０．０８〜０．１５ＭＰａの圧力範囲が好ましい。当該反応は、通常、１〜１５時間程度で終了する。
【００６４】
加水分解縮合後の混合液からは、反応で生成したアルコール、溶媒及び触媒を公知の手法で除去してもよい。尚、得られた生成物は、その目的に応じて、洗浄、カラム分離、固体吸着剤による吸着等の各種の精製法によって触媒を除去し、さらに精製してもよい。効率の点から水洗により反応で生成したアルコール及び触媒を除去することが好ましい。
【００６５】
ここで、前記加水分解縮合反応において前記加水分解性シランの加水分解性基の縮合割合によりエポキシシランオリゴマーの構造が変化するが、本製造方法により得られる生成物には、Ｓｉ−ＯＨ基が１００％縮合した、完全籠型構造、Ｓｉ−ＯＨ基が残存した直鎖状、分岐状、ラダー構造、不完全籠型構造及び／又はランダム縮合体のエポキシシランオリゴマーが含まれる場合がある。本製造方法により得られる（Ａ）成分であるエポキシシランオリゴマーは、それら完全籠型構造、直鎖状、分岐状、ラダー構造、不完全籠型構造及び／又はランダム縮合体のいずれであってもよい。
【００６６】
前記エポキシシランオリゴマー（Ａ）の含有量は、エポキシシランオリゴマー（Ａ）及びコロイダルシリカ（Ｂ）の有効成分１００質量部に対して、耐クラック性、耐擦り傷性の点から、例えば２０〜８０質量部、好ましくは２５〜６０質量部、さらに好ましくは３０〜６０質量部である。
【００６７】
（Ｂ）コロイダルシリカ
本発明のコーティング組成物が含有するコロイダルシリカ（Ｂ）は、耐擦り傷性を向上させる点から平均一次粒子径が１〜１００ｎｍの範囲内であることを特徴とする。
【００６８】
本明細書において、平均一次粒子径は動的光散乱法によって測定される体積基準粒度分布のメジアン径（ｄ５０）であって、例えば日機装社製のナノトラック粒度分布測定装置を用いて測定することができる。
【００６９】
コロイダルシリカは、シリカの微粒子を分散媒に分散させたものである。
【００７０】
分散媒としては、水；メタノール、エタノール、イソプロパノール、ｎ−プロパノール、イソブタノール、ｎ−ブタノール等のアルコール系溶剤；エチレングリコール等の多価アルコール系溶剤；エチレングリコールモノエチルエーテル、エチレングリコールモノブチルエーテル等の多価アルコール誘導体；メチルエチルケトン、メチルイソブチルケトン、ジアセトンアルコール等のケトン系溶剤；２−ヒドロキシエチルアクリレート、２−ヒドロキシプロピルアクリレート、テトラヒドロフルフリルアクリレート等のモノマーがある。中でも、水、メタノール、エタノール等の水溶性溶剤、特に水を分散媒としたものであることがコーティング組成物に適用した際の安定性の点から好ましい。
【００７１】
水を分散媒とするコロイダルシリカとしては、例えば、酸性コロイダルシリカ、塩基性コロイダルシリカ等が挙げられる。
【００７２】
酸性コロイダルシリカとしては、特に限定されないが、例えば、市販品としてスノーテックスＡＫ、スノーテックスＯ、スノーテックスＯ−４０、スノーテックスＯＬ、スノーテックスＯＵＰ、スノーテックスＯＸＳ、スノーテックスＯＹＬ（以上、商品名、日産化学工業社製、スノーテックスは登録商標）、アデライトＡＴ−２０Ｑ（商品名、ＡＤＥＫＡ社製、アデライトは登録商標）等が挙げられる。
【００７３】
塩基性コロイダルシリカとしては、特に限定されないが、例えば、市販品としてスノーテックスＣ、スノーテックスＮ、スノーテックスＮＸＳ（以上、商品名、日産化学工業社製、スノーテックスは登録商標）、アデライトＡＴ−２０、アデライトＡＴ−２０Ｎ（以上、商品名、ＡＤＥＫＡ社製、アデライトは登録商標）等が挙げられる。
【００７４】
水溶性溶剤を分散媒とするコロイダルシリカとしては、特に限定されないが、例えば、市販品としてＭＡ−ＳＴ−Ｍ、ＩＰＡ−ＳＴ、ＥＧ−ＳＴ、ＰＧＭ−ＳＴ（以上、商品名、日産化学工業社製）等が挙げられる。
【００７５】
これらコロイダルシリカは単独で用いても、２種以上を併用してもよい。２種以上のコロイダルシリカを併用する方法としては、具体的には例えば、平均一次粒子径が１０〜１５ｎｍの酸性コロイダルシリカと平均一次粒子径が２０〜２５ｎｍの酸性コロイダルシリカとを、質量比（前者／後者）が、好ましくは１０／９０〜７０／３０の範囲内となるように併用する方法、平均一次粒子径が２０〜２５ｎｍの酸性コロイダルシリカと平均一次粒子径が５０〜８０ｎｍの酸性コロイダルシリカとを、質量比（前者／後者）が、好ましくは１０／９０〜６０／４０となるように併用する方法が挙げられる。
【００７６】
さらに、コロイダルシリカには、アルミナゾル、チタニアゾル、セリアゾル等のシリカ微粒子以外の無機質微粒子を含有させることもできる。
【００７７】
コロイダルシリカ（Ｂ）の平均一次粒子径は、硬化塗膜の透明性及び硬度の点から１〜１００ｎｍが好ましく、８〜５０ｎｍがさらに好ましく、１０〜５０ｎｍがとくに好ましい。
【００７８】
中でも、前記コロイダルシリカは、コーティング組成物の安定性、塗膜外観から酸性コロイダルシリカが好適に使用できる。
【００７９】
コロイダルシリカ（Ｂ）の含有量は、得られる被膜の硬度と耐擦り傷性の点から、エポキシシランオリゴマー（Ａ）及びコロイダルシリカ（Ｂ）の有効成分の合計質量１００質量部に対して、例えば２０〜８０質量部、好ましくは４０〜７５質量部、さらに好ましくは４０〜７０質量部である。
【００８０】
（Ｃ）硬化触媒
本発明は、コーティング組成物の硬化性の点から、硬化触媒を含有する。
【００８１】
硬化触媒としては、加水分解性基を有する化合物を加水分解縮合させて硬化性を促進させうるものであれば、特に限定されず、前記エポキシシランオリゴマー（Ａ）の製造方法の項に例示した触媒の他、ジアセチル錫ジアセテート、ジブチル錫ジラウレート、ジブチル錫ジアセテート、ジオクチル錫ジラウレート、ジアセチル錫ジオクトエート、オクチル酸錫、ジブチル錫ジアセテート、ジブチル錫ジオクチレートなどの有機錫化合物；アルミニウムトリメトキシド、トリス（アセチルアセトネート）アルミニウム、アルミニウムトリ−ｎ−ブトキシド、アルミニウムトリス（アセチルアセトン）、アルミニウムトリス（アセトアセテートエチル）、アルミニウムジイソプロポキシ（アセトアセテートエチル）、アルミニウムアセチルアセトネート等の有機アルミニウム化合物；チタニウムテトラキス（エチレングリコールモノメチルエーテル）、チタニウムテトラキス（エチレングリコールモノエチルエーテル）、チタニウムテトラキス（エチレングリコールモノブチルエーテル）、テトラノルマルブチルチタネート等の有機チタン化合物；ジルコニウムテトラキス（エチレングリコールモノメチルエーテル）、ジルコニウムテトラキス（エチレングリコールモノエチルエーテル）、ジルコニウムテトラキス（エチレングリコールモノブチルエーテル）、ジルコニウムノルマルプロピレート、ジルコニウムノルマルブチレート、ジルコニウムテトラキス（アセチルアセトネート）等の有機ジルコニウム化合物；ナフテン酸亜鉛等の有機亜鉛化合物；オクチル酸コバルト、ナフテン酸コバルト等の有機コバルト化合物；ホウ酸、ホウ酸トリメチル、ホウ酸トリエチル、ホウ酸トリプロピル、ホウ酸トリブチル、ホウ酸トリフェニル、ホウ酸トリ（４−クロロフェニル）、ホウ酸トリヘキサフルオロイソプロピル等のホウ酸エステル等のホウ酸化合物等；水酸化カリウム、水酸化ナトリウム、水酸化セシウム等のアルカリ金属水酸化物；テトラメチルアンモニウムヒドロキシド、テトラエチルアンモニウムヒドロキシド、テトラブチルアンモニウムヒドロキシド、ベンジルトリメチルアンモニウムヒドロキシド等の水酸化アンモニウム塩；テトラブチルアンモニウムフルオリド等のフッ化アンモニウム塩；ジエチルアミン、トリエチルアミン等のアミン類；モノエタノールアミン、トリエタノールアミン、Ｎ−メチルジエタノールアミン等のエタノールアミン類、ＤＢＵ等の強塩基３級アミン化合物等が挙げられる。上記硬化触媒は、単独で使用してもよいし、２種以上を併用してもよい。
【００８２】
上記硬化触媒の中でも、乾燥性や耐擦り傷性、水希釈安定性の点からリン酸化合物、有機錫化合物が好ましい。
【００８３】
上記リン酸化合物としては、例えば、オルトリン酸、メタリン酸、ピロリン酸、亜リン酸、ポリリン酸、ホスホン酸、メタンホスホン酸、ベンゼンホスホン酸、１−ヒドロキシエタン−１，１−ジホスホン酸、ホスフィン酸；これらのリン酸化合物のアルカリ金属塩又はアンモニウム塩などが挙げられる。
【００８４】
硬化触媒（Ｃ）の含有量としては、前記エポキシシランオリゴマー（Ａ）及びコロイダルシリカ（Ｂ）の有効成分の合計質量１００質量部に対して、０．１〜３０質量部、好ましくは０．５〜２０質量部となる範囲内で調整されることが好ましい。
【００８５】
（Ｄ）シランカップリング剤
本発明のコーティング組成物は、シランカップリング剤（Ｄ）を含有してもよい。シランカップリング剤（Ｄ）を含有することにより、コーティング組成物中の前記コロイダルシリカ（Ｂ）の分散性が向上し、耐擦り傷性と光沢度等の塗膜外観が向上し、特に好ましい。シランカップリング剤（Ｄ）としては、特に制限されることはないが、反応性基を有するシランカップリング剤が好適である。
【００８６】
反応性基は、例えば、コーティング組成物に凝集が発生せず、常温で反応し得る官能基であれば特に制限されないが、具体的には、エポキシ基、水酸基、アミノ基、ウレイド基、メルカプト基、ビニル基、（メタ）アクリロイル基又はイソシアネート基等を挙げることができる。
【００８７】
シランカップリング剤（Ｄ）としては、例えば、３−グリシドキシプロピルトリメトキシシラン、３−グリシドキシプロピルメチルジメトキシシラン、３−グリシドキシプロピルトリエトキシシラン、３−グリシドキシプロピルメチルジエトキシシラン、等のグリシドキシ基含有シランカップリング剤、（３，４−エポキシシクロヘキシル）メチルトリメトキシシラン、２−（３，４−エポキシシクロヘキシル）メチルトリエトキシシラン、２−（３，４−エポキシシクロヘキシル）エチルトリメトキシシラン、２−（３，４−エポキシシクロヘキシル）メチルジメトキシシラン等の（３，４−エポキシシクロヘキシル）基含有シランカップリング剤等のエポキシ基含有シランカップリング剤；３−（２−アミノエチル）アミノプロピルトリメトキシシラン、３−アミノプロピルトリエトキシシラン、Ｎ−２（アミノエチル）３−アミノプロピルトリメトキシシラン、Ｎ−２（アミノエチル）３−アミノプロピルメチルジメトキシシラン等のアミノ基含有シランカップリング剤；３−ウレイドプロピルトリアルコキシシラン等のウレイド基含有シランカップリング剤；３−メルカプトプロピルトリメトキシシラン等のメルカプト基含有シランカップリング剤；ビニルトリエトキシシラン、ビニルトリメトキシシラン、ビニルトリス（メトキシエトキシ）シラン等のビニル基含有シランカップリング剤；３−（メタ）アクリロイルオキシプロピルトリメトキシシラン、３−（メタ）アクリロイルオキシプロピルトリエトキシシラン、３−（メタ）アクリロイルオキシプロピルジメトキシメチルシラン等の（メタ）アクリロイル基含有シランカップリング剤；３−イソシアネートプロピルトリエトキシシラン等のイソシアネート基含有シランカップリング剤等が挙げられる。
【００８８】
シランカップリング剤としては、コーティング組成物の安定性、耐擦り傷性の点からウレイド基含有シランカップリング剤、グリシドキシ基含有シランカップリング剤が好ましい。
【００８９】
シランカップリング剤（Ｄ）を本発明のコーティング組成物に含有させる場合、その含有率としては、塗膜外観、耐擦り傷性の点から、前記エポキシシランオリゴマー（Ａ）及び前記コロイダルシリカ（Ｂ）の有効成分の合計質量１００質量部を基準として、１〜１００質量部、好ましくは５〜５０質量部である。
【００９０】
（Ｅ）有機溶剤
本発明のコーティング組成物は、無溶剤でもよく、または有機溶剤を含有してもよい。有機溶剤（Ｅ）を含有することにより、前記エポキシシランオリゴマー（Ａ）とコロイダルシリカ（Ｂ）との相溶性を向上させることができ特に好ましい。有機溶剤としては、上記加水分解性シラン化合物を溶解し、その加水分解縮合反応が進行した後も溶解し得る限り、任意の適切なものを用いることができる。
【００９１】
有機溶剤としては、メタノール、エタノール、ブタノール、メチルイソブチルカルビノール、２−エチルヘキサノール、ベンジルアルコール等のアルコール系溶剤；アセトン、メチルイソブチルケトン等のケトン系溶剤；酢酸エチル、酢酸ブチル、安息香酸メチル、プロピオン酸メチル等のエステル系溶剤；シクロヘキサノン、テトラヒドロフラン、ジオキサン、エチレングリコールモノメチルエーテル、エチレングリコールモノエチルエーテル、エチレングリコールモノターシャリーブチルエーテル、プロピレングリコールモノメチルエーテル、イソプロピルグリコール等のエーテル系溶剤；ジエチレングリコールモノメチルエーテル、プロピレングリコールモノメチルエーテルアセテート、３−メトキシブチルアセテート、３−メトキシ−３−メチル−１−ブタノール等のグリコールエーテル系溶剤、芳香族炭化水素系溶剤、脂肪族炭化水素類系溶剤が挙げられる。これらは、粘度の調整、塗布性の調整等の目的に応じて適宜組み合わせて使用することができる。
【００９２】
上記有機溶剤の水への溶解度（２０℃）としては、５ｇ／水１００ｇ以上が好ましく、仕上がり性と前記エポキシシランオリゴマー（Ａ）とコロイダルシリカ（Ｂ）、後述の加水分解性シラン及び／又はその加水分解縮合物（Ｆ）及びシランシランカップリング剤（Ｄ）を配合する場合には、それらの相溶性向上の点から、好ましくは２０ｇ／水１００ｇ以上、より好ましくは５０ｇ／水１００ｇ以上である。
【００９３】
仕上がり性と硬化性の点から、上記有機溶剤の中でも、塗装作業性と相溶性の点から、ブタノール、３−メトキシ−３−メチル−１−ブタノール、エチレングリコールモノターシャリーブチルエーテルの中から選ばれる少なくとも１種を用いることが好ましい。
【００９４】
有機溶剤（Ｅ）を本発明のコーティング組成物に含有させる場合、その含有率としては、塗膜外観、塗装作業性の点から、前記エポキシシランオリゴマー（Ａ）成分及び前記コロイダルシリカ（Ｂ）成分の有効成分の合計質量１００質量部を基準として、例えば５〜２００質量部、好ましくは１０〜５０質量部である。
【００９５】
（Ｆ）１〜４官能性の加水分解性シランから選ばれる少なくとも１種の加水分解性シラン及び／又はその加水分解縮合物
本発明のコーティング組成物は、１〜４官能性の加水分解性シランから選ばれる少なくとも１種の加水分解性シラン及び／又はその加水分解縮合物（Ｆ）を含有してもよい。前記（Ｆ）成分としては、前記一般式（ＩＩ）で表される加水分解性シランの加水分解縮合物を好適に使用することができる。
【００９６】
前記一般式（ＩＩ）で表される１〜４官能性のエポキシ基を有さない加水分解性シランが具体的に挙げられるが、中でも、特に乾燥性の点から、メチルトリメトキシシランが好ましい。
【００９７】
前記１〜４官能性のエポキシ基を有さない加水分解性シランから選ばれる少なくとも１種の加水分解性シラン及び／又はその加水分解縮合物（Ｆ）を本発明のコーティング組成物に含有させる場合、その含有率としては、耐擦り傷性と耐クラック性などのバランスの点から適宜調整することができるが、コーティング組成物の有効成分の総量に対して、１〜４０質量％、好ましくは３５〜３０質量％である。
【００９８】
（Ｇ）４官能性の加水分解性シラン及び／又はその加水分解縮合物
本発明のコーティング組成物は、前記（Ｆ）成分のうち、少なくともその成分の一部に４官能性の加水分解性シラン及び／又はその加水分解縮合物（Ｇ）を含有してもよい。
【００９９】
（Ｇ）成分としては、下記一般式（ＩＩＩ）で表される加水分解性シラン及び／又はその加水分解縮合物が挙げられる。
【０１００】
【化７】
0006393016.tif 000008
【０１０１】
[前記式（ＩＩＩ）中、Ｘは前記と同じ意味である。]
上記一般式（ＩＩＩ）は、４官能性の加水分解性シランであり、具体的には、テトラメトキシシラン、テトラエトキシシラン、テトラプロポキシシラン、テトラフェノキシシランなどのテトラアルコキシシラン；テトラクロロシランなどのテトラハロシラン等を挙げることができる。
【０１０２】
前記４官能性の加水分解性シランの加水分解縮合物としては、平均縮合度が２〜１５のものが好適であり、該オルガノシリケート化合物を９００℃で焼成した際にシリカとなって残る該シリカの重量分率で２０〜６０質量％の範囲内となるまで縮合せしめた縮合物が好適である。また該加水分解縮合物には、直鎖状の縮合物以外に、分岐状或いは環状構造の縮合物を含んでいてもよい。
【０１０３】
なお、前記平均縮合度は、４官能性の加水分解性シランの縮合化合物におけるゲルパーミエーションクロマトグラフィ（ＧＰＣ）から得られる分子量を用いて求めることができる。
【０１０４】
前記一般式（ＩＩＩ）で表される４官能性の加水分解性シラン及び／又はその加水分解縮合物（Ｇ）を含有させる場合のその含有率は、耐擦り傷性と乾燥性、耐クラック性のバランスの観点から、コーティング組成物の有効成分の総量に対して１〜２０質量％、好ましくは１．５〜１５質量％の範囲内が好ましい。
【０１０５】
ここで、本明細書において、有効成分とは、試料から、水、有機溶剤などの溶媒を除いた残渣を意味する。有効成分の量は、溶剤等が含まれる混合物・組成物等を１０５℃の熱風乾燥機中で３時間乾燥して溶剤等を揮散させたときの加熱残分により求めることができる。
【０１０６】
（Ｈ）水
本発明のコーティング組成物は、水（Ｈ）を含有してもよい。水を含有することにより、塗膜形成時に乾燥を促進することができる。また、塗装時に水で後から希釈することによりコーティング組成物の粘度を適宜調整し、塗装作業性を調製することができる。本発明のコーティング組成物は組成物中に水を含むことが可能であると共に、塗装段階の希釈作業において、有機溶剤ではなく水を用いることができるため、屋内作業においても、作業者の健康や周辺の衛生環境を損なう恐れが少なく安全性が高い。
【０１０７】
水としては、任意のものを用いることができ、例えば、水道水、イオン交換水、および純水が好ましく用いられる。
【０１０８】
上記水（Ｈ）の含有量は、本発明のコーティング組成物の仕上がり性や塗装時のハジキ性を配慮した範囲内で適宜調節することができる。
【０１０９】
後から添加する場合、その添加量としては、例えば希釈前のコーティング組成物の有効成分の総量に対して、１〜３０質量％の範囲内とすることができる。
【０１１０】
本発明のコーティング組成物は、その他、性能を損なわない範囲で、前記硬化触媒以外の硬化触媒、ＲＴＶゴム、着色顔料、体質顔料、光輝性顔料等の顔料、染料、艶消し剤、骨材、樹脂粒子、表面調整剤、粘度調整剤、消泡剤、抗菌剤、防カビ剤、難燃剤、防曇剤、可塑剤、スリップ剤、脱水剤、紫外線吸収剤、光安定化剤、金属酸化物微粒子、金属粉、酸化防止剤、界面活性剤、造膜助剤、増粘剤、帯電防止剤、撥水性付与剤、繊維類等の添加剤；イソシアネート化合物やメラミン樹脂等の架橋剤；樹脂エマルション、ワックスエマルション等の樹脂成分；アクリル樹脂、フッ素樹脂、各種有機変性シリコーンオイル等の改質剤などを適宜配合することができる。
【０１１１】
コーティング組成物の形態及び調製方法
本発明のコーティング組成物は、一液型組成物であってもよいし、二液以上の多液型組成物であってもよい。
【０１１２】
多液型とする場合は、例えば、エポキシシランオリゴマー（Ａ）を第１成分に、硬化触媒（Ｃ）を第２成分にし、それ以外のその他成分をいずれかに振り分ける方法を挙げることができる。
【０１１３】
本発明のコーティング組成物において、貯蔵安定性及び塗装作業性の観点から、例えば、エポキシシランオリゴマー（Ａ）を含む第一液、硬化触媒（Ｃ）を含む第二液及び、コロイダルシリカ（Ｂ）を含む第三液を個別に作成し、使用直前に全液を混合して使用することができる。前記（Ｄ）〜（Ｈ）成分やその他、顔料分散剤、沈降防止剤、消泡剤、酸化防止剤、紫外線吸収剤等の各種添加剤等を第一〜三液のいずれかに適宜含ませることができる。
【０１１４】
上記の例の場合、混合中に凝集物が発生するのを抑制する観点から、前記第一液および前記第三液を先に混合した後、前記第二液を最後に混合することが好ましい。
【０１１５】
シランカップリング剤（Ｄ）を含有する場合には、コロイダルシリカ（Ｂ）と予め分散せしめてから硬化触媒（Ｃ）を混合することで相溶性が向上する場合があり好ましい。
【０１１６】
被膜形成方法
本発明では、上記の通り得られるコーティング組成物を基材表面に塗装し、トップコートとして塗装し、乾燥させることにより、基材を表面保護する被膜を形成することができる。
【０１１７】
基材表面としては、特に制限されるものではないが、例えば、石膏ボード、コンクリート板、コンクリートブロック、サイディングボード、モルタル板、スレート板、ＰＣ板、ＡＬＣ板、セメント珪酸カルシウム板、レンガ、ガラス、木材、石材；ポリエチレン樹脂、ポリプロピレン樹脂、アクリロニトリル−ブタジエン−スチレン（ＡＢＳ）樹脂、ポリアミド樹脂、アクリル樹脂、ポリ塩化ビニル樹脂、ポリカーボネート樹脂、ポリウレタン樹脂、エポキシ樹脂等の樹脂や各種のＦＲＰ等の合成樹脂成形物；陶磁器、磁器タイル、鉄部、アルミサッシ等の金属加工材等、窓ガラス、ヘッドランプカバーの基材の表面；これら基材上に設けられたアクリル樹脂系、アクリルウレタン樹脂系、ポリウレタン樹脂系、フッ素樹脂系、シリコーン樹脂、シリコーンアクリル樹脂系、酢酸ビニル樹脂系、エポキシ樹脂系等の塗膜面、ポリ塩化ビニル、ポリオレフィン、紙、布等の材質からなる床面、壁紙面等を挙げることができる。
【０１１８】
上記材質の適用分野は基材の表面保護を目的とする分野であれば特に制限されることはなく適用でき、例えば機械、船舶、車両、航空機、土木、建築、防食、インキ、その他の一般工業分野等が挙げられる。
【０１１９】
本発明のコーティング組成物は、それ自体既知の塗装手段を用いて塗装を行うことができるが、例えば、上記コーティング組成物を被塗面にモップ、スポンジ、クロス等によって塗り広げる方法が挙げられる。その他、ローラー、エアスプレー、エアレススプレー、リシンガン、万能ガン、ハケ、ディップコート、ロールコーター、刷毛塗り等、塗装法から基材の種類、用途等に応じて適宜選択して使用することができる。
【０１２０】
また、本発明のコーティング組成物は、塗膜外観を損なわない範囲で複数回塗り重ねることもできる。さらに必要に応じて塗装後の余剰分を拭き取ることもできる。
【０１２１】
形成塗膜の乾燥は、常温乾燥で行うことができるが、使用した塗料組成物の組成や塗装環境等に応じて、加熱乾燥又は強制乾燥してもよい。
【０１２２】
常温乾燥では、例えば５〜４５℃の環境下で乾燥することにより塗膜を得ることができる。塗装時における相対湿度（以下ＲＨと略すことがある）は７０％以下、特に６０％以下が好ましい。常温乾燥の乾燥時間としては、１時間以上、好ましくは１日以上、さらには３日以上が好ましい。
【０１２３】
乾燥膜厚は適用基材や塗装環境によって適宜調整できるが十分な耐擦り傷性が得られるには一般に１〜１，０００μｍ、好ましくは５〜５００μｍがよい。
【０１２４】
床面の表面保護被膜形成方法
本発明はまた、床面に上記コーティング組成物をトップコートとして塗装することにより、床面の耐擦り傷性と仕上がり性を向上させる方法を提供する。
【０１２５】
この床面を構成するものとしては、一般的な床材であり、例えば、窯業系サイディングボード、陶磁器、磁器タイルなどのセラミックス系床材や、鉄、アルミニウム、金属サイディング等の金属系床材や、天然木、合板等の木質系床材、ポリ塩化ビニル樹脂等の合成樹脂系床材等を挙げることができ、表面に旧塗膜が設けられたものも包含される。
【０１２６】
床面の表面保護被膜形成方法において、上記コーティング組成物の乾燥膜厚は適用基材や塗装環境によって適宜調整できるが十分な耐擦り傷性が得られるには一般に、１回の塗装あたり１〜５０μｍ、好ましくは１〜３０μｍがよい。
【０１２７】
本発明のコーティング組成物は、場合により、基材表面に予め下塗り塗料を塗装した後、形成される下塗り塗面上に塗装することができる。
【０１２８】
上記下塗り塗料としては、基材表面の種類や状態等に応じて適宜選択することができ、特に制限されることはなく、例えば、アクリル系樹脂、アクリルシリコーン系樹脂、フッソ系樹脂、ポリ酢酸ビニル系樹脂、ポリオレフィン系樹脂、シリコーン系樹脂、ポリウレタン系樹脂、エポキシ系樹脂、フェノール系樹脂、ポリエステル系樹脂、アルキド系樹脂、メラミン系樹脂、生分解性樹脂等を樹脂バインダーとして含んでなる塗料や本発明以外の無機系コーティング剤等であってもよい。これらの塗料やコーティング剤は無溶剤、水系又は溶剤系のいずれであってもよい。特に作業者の健康や周辺の衛生環境の配慮する観点から、水系の樹脂を含んでなる水性塗料を使用することが好ましい。
また、前記下塗り塗料としては、塗膜外観を損なわない範囲で複数回塗り重ねることもできる。
【０１２９】
上記下地形成用塗料の塗装は、それ自体既知の塗装手段を用いて行うことができ、例えば、ローラー、エアスプレー、エアレススプレー、リシンガン、万能ガン、ハケ、ロールコーター等の塗装法から基材の用途等に応じて適宜選択して使用することができる。形成される下塗り塗膜の乾燥は、常温乾燥が最も好ましいが、下塗り塗料の種類や塗装環境等に応じて、加熱乾燥又は強制乾燥を行うことができる。乾燥膜厚は適用基材や塗装環境によって適宜調整できるがトップコート塗装時の十分な仕上がり性が得られるには一般に０．５〜１，０００μｍ、好ましくは５〜１，０００μｍがよい。
【実施例】
【０１３０】
以下、実施例を挙げて本発明をさらに詳細に説明する。尚、「部」及び「％」は、特記しない限り「質量部」及び「質量％」を示す。【０１３１】
エポキシ当量とは、ＪＩＳ  Ｋ７２３６：２００１に準拠した方法により測定した１グラム当量のエポキシ基を含む樹脂のグラム数である。【０１３２】
エポキシシランオリゴマー（Ａ）の製造
（製造例１）
温度計、撹拌機、還流冷却器及び窒素導入管を取り付けたセパラブルフラスコに、ＫＢＭ−４０３（注１）２３６部（１．０ｍｏｌ）とメタノール３２部（１．０ｍｏｌ）を入れ、室温下混合撹拌した。次に撹拌しながら０．０５Ｎ塩酸水１０部を３０分かけて滴下し、さらに３０分間撹拌した。その後、マントルヒーターを用いて７５℃まで昇温させ、副生したメタノールも同時に除去しながら２時間還流させた。室温まで冷却後、ろ過を行い、エポキシシランオリゴマー（Ａ−１）を得た。【０１３３】
生成物（Ａ−１）について１２０℃で１時間加熱した結果、加熱残分（有効成分）は８０％であった。また、重量平均分子量は１，１００、エポキシ当量は１８３ｇ／ｅｑであった。【０１３４】
（注１）ＫＢＭ−４０３：商品名、信越化学工業社製、３−グリシドキシプロピルトリメトキシシラン、分子量２３６．３４。【０１３５】
（製造例２）
温度計、撹拌機、還流冷却器及び窒素導入管を取り付けたセパラブルフラスコに、ＫＢＭ−４０３（注１）２３６部（１．０ｍｏｌ）、ＫＢＭ−１３（注２）２７部（０．２ｍｏｌ）及びメタノール３２部（１．０ｍｏｌ）を入れ、室温下混合撹拌した。次に撹拌しながら０．０５Ｎ塩酸水１０部を３０分かけて滴下し、さらに３０分間撹拌した。その後、マントルヒーターを用いて７５℃まで昇温させ、副生したメタノールも同時に除去しながら２時間還流させた。室温まで冷却後、ろ過を行い、エポキシシランオリゴマー（Ａ−２）を得た。【０１３６】
生成物（Ａ−２）について１２０℃で１時間加熱した結果、加熱残分（有効成分）は７２％であった。また、重量平均分子量は１，０００、エポキシ当量は２３０ｇ／ｅｑであった。【０１３７】
（注２）ＫＢＭ−１３：商品名、信越化学工業株式会社、メチルトリメトキシシラン、分子量１３６．２２。【０１３８】
（製造例３）
温度計、撹拌機、還流冷却器及び窒素導入管を取り付けたセパラブルフラスコに、ＫＢＭ−４０３（注１）２３６部（１．０ｍｏｌ）、ＫＢＭ−２２（注３）６０部（０．５ｍｏｌ）及びイソプロパノール６０部（１．０ｍｏｌ）を入れ、室温下混合撹拌した。次に撹拌しながら酢酸０．６部（０．１ｍｍｏｌ）を投入し、３０分間撹拌した。その後、マントルヒーターを用いて７５℃まで昇温させ、２時間還流させた。その後、９０℃で副生メタノール及びイソプロパノールを減圧留去し、室温まで冷却後、ろ過を行い、エポキシシランオリゴマー（Ａ−３）を得た。    
生成物（Ａ−３）について１２０℃で１時間加熱した結果、加熱残分（有効成分）は８０％であった。また、重量平均分子量は１，０００、エポキシ当量は２２５ｇ／ｅｑであった。【０１３９】
（注３）ＫＢＭ−２２：商品名、信越化学工業株式会社、ジメチルジメトキシシラン、分子量１２０．２。【０１４０】
（製造例４）
製造例１と同様の反応装置を用い、ＫＢＭ−４０３（注１）２３６部（１．０ｍｏｌ）とメタノール３２部（１．０ｍｏｌ）入れ、室温下混合撹拌した。次に撹拌しながら０．０５Ｎ塩酸水３部を３０分かけて滴下し、さらに３０分間撹拌した。その後、マントルヒーターを用いて７５℃まで昇温させ、副生したメタノールも同時に除去しながら２時間還流させた。室温まで冷却後、ろ過を行い、エポキシシランオリゴマー（Ａ−４）を得た。
生成物（Ａ−４）について１２０℃で１時間加熱した結果、加熱残分（有効成分）は８０％であった。また、重量平均分子量は５００、エポキシ当量は１６７ｇ／ｅｑであった。【０１４１】
（製造例５）
製造例１と同様の反応装置を用い、ＫＢＭ−４０３（注１）２３６部（１．０ｍｏｌ）とメタノール３２部（１．０ｍｏｌ）入れ、室温下混合撹拌した。次に撹拌しながら０．０５Ｎ塩酸水１５．２部を３０分かけて滴下し、さらに３０分間撹拌した。その後、マントルヒーターを用いて７５℃まで昇温させ、副生したメタノールも同時に除去しながら２時間還流させた。室温まで冷却後、ろ過を行い、エポキシシランオリゴマー（Ａ−５）を得た。
生成物（Ａ−５）について１２０℃で１時間加熱した結果、加熱残分（有効成分）は８０％であった。また、重量平均分子量は３０００、エポキシ当量は１８８ｇ／ｅｑであった。【０１４２】
コーティング組成物の調製
（実施例１）
製造例１で得られたエポキシシランオリゴマー（Ａ−１）６２．５部（有効成分として５０部）、スノーテックスＯ−４０（注４）１２５部（有効成分として５０部）、硬化触媒としてリン酸２部をイオン交換水１０部に溶解したものを混合し、ディスパーで均一になるまで撹拌することによりコーティング組成物（ＫＰ−１）を得た。【０１４３】
（注４）スノーテックスＯ−４０：商品名、日産化学工業株式会社、スノーテックスは登録商標、平均一次粒子径２３ｎｍの水分散型酸性コロイダルシリカ、ｐＨ＝３、有効成分４０質量％。【０１４４】
（実施例２〜２１、比較例１〜５）
実施例１において、各成分の配合を表１〜３に示す配合に変更する以外は実施例１と同様にして、コーティング組成物（ＫＰ−２）〜（ＫＰ−２６）を得た。尚、表１〜３の配合量は、成分（Ａ）、（Ｂ）、（Ｃ）、（Ｄ）、（Ｆ）及び（Ｇ）については有効成分量を示すものであり、得られたコーティング組成物について下記の各種評価を行った結果を表１〜３に併せて示す。尚、実施例７は参考例である。
【０１４５】
【表１】
0006393016.tif 000009
【０１４６】
【表２】
0006393016.tif 000010
【０１４７】
【表３】
0006393016.tif 000011
【０１４８】
表中（注５）〜（注１５）は下記の通りである。【０１４９】
（注５）ＩＰＡ−ＳＴ：商品名、日産化学工業株式会社、平均一次粒子径１２．５ｎｍのイソプロパノール分散型酸性コロイダルシリカ、有効成分３０％、
（注６）スノーテックスＯＸＳ：商品名、日産化学工業株式会社、スノーテックスは登録商標、平均一次粒子径５ｎｍの水分散型酸性コロイダルシリカ、有効成分１０質量％、
（注７）スノーテックスＯ：商品名、日産化学工業株式会社、スノーテックスは登録商標、平均一次粒子径１２．５ｎｍの水分散型酸性コロイダルシリカ、有効成分２０質量％、
（注８）スノーテックスＯＹＬ：商品名、日産化学工業株式会社、スノーテックスは登録商標、平均一次粒子径７５ｎｍの水分散型酸性コロイダルシリカ、有効成分２０質量％、
（注９）スノーテックスＭＰ−２０４０：商品名、日産化学工業株式会社、スノーテックスは登録商標、平均一次粒子径２００ｎｍの水分散型Ｎａ＋安定型アルカリ性コロイダルシリカ、有効成分４０質量％、
（注１０）Ｓｉｌｑｕｅｓｔ  Ａ−１１６０：商品名、Ｍｏｍｅｎｔｉｖｅ  Ｐｅｒｆｏｒｍａｎｃｅ  Ｍａｔｅｒｉａｌｓ、Ｓｉｌｑｕｅｓｔは登録商標、３−ウレイドプロピルトリエトキシシラン、有効成分５０％、
（注１１）ＫＲ−５００：商品名、信越化学工業株式会社、メチルトリメトキシシランの部分加水分解縮合物、メトキシ基含有量２８質量％、重量平均分子量１，２００、
（注１２）ＫＢＥ−０４：商品名、信越化学工業株式会社、テトラエトキシシラン、
（注１３）ＭＫＣシリケートＭＳ５１：商品名、三菱化学社製、ＭＫＣは登録商標、テトラメトキシシランの部分加水分解縮合物、ＳｉＯ２含有量５２質量％、
（注１４）著しいブツが認められ、成膜しなかったため、評価が困難であった。【０１５０】
（注１５）硬化不十分で塗膜表面にタック（粘着感）があり、評価が困難であった。【０１５１】
＜評価試験＞
各評価項目の試験方法及び評価基準は下記の通りである。【０１５２】
（試験項目１．）水希釈安定性：    
各コーティング組成物をガラス製容器に入れた後、イオン交換水で１００％希釈し、５分間撹拌した後、溶液状態を目視にて評価した。【０１５３】
Ｓ：希釈した組成物に凝集物が認められず、透明である、
Ａ：希釈した組成物に凝集物は認められないが、わずかに白濁する、
Ｂ：希釈した組成物に凝集物や明らかな白濁が発生する、
Ｃ：希釈した組成物が凝集し、固化する。【０１５４】
（試験項目２．）塗膜外観：    
各コーティング組成物を厚さ２ｍｍのガラス板（１５０×７０ｍｍ）に乾燥膜厚が１０μｍになるようにアプリケーターで塗装し、気温２３℃、湿度５０％ＲＨの条件下で２４時間乾燥させ試験板を得た。各試験板について塗膜外観を目視にて評価した。【０１５５】
Ｓ：ブツやムラがなく透明である、
Ａ：ブツはないが、わずかなムラが認められる、
Ｂ：ブツやムラが認められる、
Ｃ：著しいブツが認められ、成膜しない。【０１５６】
（試験項目３．）光沢度：    
３０５×３０５×２ｍｍのコンポジションビニル床タイル（商品名「ＰタイルＰ−６０」、タジマ製）上に、プライマーとして「エコカチオンシーラー透明」（関西ペイント社製、水系カチオンエマルション系下塗り組成物）を塗付量４０ｇ／ｍ２になるように塗装し、気温２３℃、湿度５０％ＲＨの条件下で２４時間乾燥させたものを被塗板とした。この上に各コーティング組成物を、床用モップを用いて乾燥膜厚１０μｍになるように塗装し、さらに気温２３℃、湿度５０％ＲＨの条件下で４日間乾燥させた。その後、ＪＩＳ  Ｋ  ３９２０：２００９の鏡面光沢度（６０度）に準じて各試験板の光沢度を測定した。【０１５７】
Ｓ：鏡面光沢度が８０以上、
Ａ：鏡面光沢度が７０以上かつ８０未満、
Ｂ：鏡面光沢度が５０以上かつ７０未満、
Ｃ：鏡面光沢度が５０未満。【０１５８】
（試験項目４．）乾燥性：
気温２３℃、湿度５０％ＲＨの条件下、各コーティング組成物を厚さ２ｍｍのガラス板（１５０×７０ｍｍ）に乾燥膜厚が１０μｍになるようにアプリケーターで塗装した。その後、同条件下、指で触って塗料が付かなくなるまでの指触乾燥時間を測定した。【０１５９】
Ｓ：指触乾燥時間が１５分未満、
Ａ：指触乾燥時間が１５分以上かつ３０分未満、
Ｂ：指触乾燥時間が３０分以上かつ６０分未満、
Ｃ：指触乾燥時間が６０分以上。【０１６０】
（試験項目５．）耐擦り傷性：
各コーティング組成物を厚さ２ｍｍのガラス板（１５０×７０ｍｍ）に乾燥膜厚が１０μｍになるようにアプリケーターで塗装し、気温２３℃、湿度５０％ＲＨの条件下、４日間乾燥させ試験板を得た。得られた試験板に対してスチールウール＃００００を用い、塗膜表面を３００ｇ／ｃｍ２荷重で１００ｍｍの移動距離で１０往復させ、擦り傷を付けたときの塗膜外観を目視で評価した。【０１６１】
Ｓ：傷が認められない、
Ａ：傷がわずかに認められるが、傷の本数は１０本未満である、
Ｂ：傷が認められ、傷の本数が１０本以上ある、
Ｃ：著しい傷がはっきりと認められる。【０１６２】
（試験項目６．）耐クラック性：    
各コーティング組成物を厚さ２ｍｍのガラス板（１５０×７０ｍｍ）に乾燥膜厚が１５μｍとなるようにアプリケーターで塗装し、気温２３℃、湿度５０％ＲＨの条件下、２４時間乾燥させた。その後、さらに８０℃の乾燥機にて１時間加熱乾燥（強制乾燥）させ試験板を得た。各試験板について塗膜外観を目視にて評価した。【０１６３】
Ｓ：クラックの発生が全く認められない、
Ａ：塗膜の一部分に微細なクラックの発生が認められる、
Ｂ：塗膜全体に微細なクラックの発生が認められる、
Ｃ：塗膜全体に著しいクラックの発生が認められる。【０１６４】
（試験項目７．）塗装作業性：
３０５×３０５×２ｍｍのコンポジションビニル床タイル（商品名「ＰタイルＰ−６０」、タジマ製）上に、プライマーとして「エコカチオンシーラー透明」（関西ペイント社製、水系カチオンエマルション系下塗り組成物）を塗付量４０ｇ／ｍ２になるように塗装し、気温２３℃、湿度５０％ＲＨの条件下で２４時間乾燥させたものを被塗板とした。この上に各コーティング組成物を、床用モップを用いて乾燥膜厚１０μｍになるように塗り広げた際の塗りやすさを下記基準にて評価した。【０１６５】
Ｓ：容易に塗り広げることができ、かつモップ跡が残らず均一な塗膜となる、
Ａ：容易に塗り広げることはできるが、わずかなモップ跡が残る、
Ｂ：塗り広げることはできるが、モップ跡が残る、
Ｃ：塗り広げることが困難であり、著しいモップ跡が残る。【０１６６】
表１および２の結果から、各実施例のコーティング組成物は、（Ａ）エポキシ基及びシロキサン結合を有する重量平均分子量が５００〜２０，０００であるエポキシシランオリゴマー、（Ｂ）平均一次粒子径が１〜１００ｎｍの範囲内のコロイダルシリカ、及び（Ｃ）硬化触媒を含有しているので、水希釈安定性、塗装作業性に優れることから塗工が簡便であり、常温での乾燥性、硬化性に優れ、また、得られる塗膜は耐擦り傷性及び耐クラック性に優れる。さらに臭気も少なく、光沢度も高い評価となっている。
一方、各比較例のコーティング組成物は、上記要件をすべて満たしていないため、水希釈安定性、塗膜外観、光沢度、乾燥性、耐擦り傷性、耐クラック性及び塗装作業性を同時に満足することができなかった。【０１６７】
本出願を詳細にまた特定の実施態様を参照して説明したが、本発明の精神と範囲を逸脱することなく様々な変更や修正を加えることができることは当業者にとって明らかである。
本出願は、２０１７年２月１６日出願の日本特許出願（特願２０１７−２６９８９）に基づくものであり、その内容はここに参照として取り込まれる。
【要約】
本発明は、臭気が少なく、施工が簡便で、かつ常温での乾燥性、硬化性に優れ、得られる塗膜が耐擦り傷性及び耐クラック性に優れるコーティング組成物の提供を目的とする。本発明は、（Ａ）エポキシ基及びシロキサン結合を有する重量平均分子量が５００〜２０，０００であるエポキシシランオリゴマー、（Ｂ）平均一次粒子径が１〜１００ｎｍの範囲内のコロイダルシリカ、及び（Ｃ）硬化触媒を含有するコーティング組成物に関する。